FR 2626030 A1 19890721 FR 8800579 A 19880120 L'invention a pour objet un entrevous isolant de plancher en matière plastique expansée, notamment en polystyrène ou analogue. On connaît déjà, dans de nombreuses réalisations, des entrevous de plancher en matériau expansé, comme du polystyrène et qui, disposés en appui sur des poutrelles en béton ou à treillis métallique, servent à la fois d'éléments de coffrage pour la réalisation des planchers ou dalles en béton coulés in situ, et d'éléments de remplissage à fonction d'isolation thermique et/ou phonique. De tels entrevous sont décrits, par exemple, dans FR-A-2 454 490 qui divulgue une structure en matériau léger et homo- gène, comme du polystyrène, dont la résistance à la flexion est améliorée à l'aide de bandes souples, disposées perpen diculairement aux poutrelles de support et rendues solidaires du bloc massif et homogène par collage.Destinés à la fabrication de planchers usuels, les entrevous selon le document cité ne sont pas prévus pour être mis en. oeuvre avec des poutrelles de faible hauteur pour la réalisation de planchers du type à "dérogation couture", c' est-à-dire de planchers dans lesquels les poutrelles en béton précontraint sont démunies de coutures, l'ancrage satisfaisant de la dalle de béton sur les poutrelles étant obtenu par des talons de la dalle qui résultent de la forme particulière des becquets d'appuis des entrevous sur lesdites poutrelles. C'est, par conséquent, un but de l'invention de fournir des perfectionnements aux entrevous isolants de planchers en matière plastique expansée, notamment en polystyrène ou analogue, propres h être utilisés avec des poutrelles de faible hauteur pour la fabrication de planchers du type "dérogation couture". C'est, aussi, un but de l'invention de fournir de tels entrevous dont le coût ne soit que très peu différent de celui des dispositifs connus, le faible prix de ces dispo sitifs, fabriqués en grandes séries par moulage, constituant une condition sine qua non de leur emploi dans l'industrie du bâtiment tant pour la réalisation des planchers d'immeubles d'habitation à usage individuel que d'immeubles à usage d'habitation collective ou à usage industriel. C'est, encore, un but de l'invention de fournir des entrevous de ce type qui, tout en répondant de façon satisfaisante aux conditions de résistance mécanique, notamment de résistance à la rupture-, établies par les cahiers des charges de-l'industrie du bâtiment, soient à la fois plus légers et plus rapides à fabriquer que les dispositifs connus et cela sans changement fondamental du procédé de fabrication, notamment dans le cas des entrevous en polystyrène expansée. Un entrevous isolant de plancher en matière plastique expansée, comme du polystyrène ou analogue, muni de renforts disposés suivant sa direction longitudinale et propre à- reposer par ses becquets d'appui sur les talons de poutrelles de plancher est caractérisé, selon l'invention, par le fait que lesdits renforts sont ménagés par une feuille, film ou pellicule mince, de faible ou très faible épaisseur, rapporté au moins sur les surfaces inférieures des becquets et les surfaces adjacentes à celles-ci destinées à venir au contact des talons des poutrelles. Les entrevous selon l'invention peuvent être du type avec ou sans languette et sont d'application particulièrement intéressante pour coopérer avec des poutrelles de faible hauteur, par exemple de l'ordre de 110 à 120 mm en béton précontraint démunies de coutures, et, d'une façon générale, dans tous les cas d'emploi d'entrevous de faible épaisseur. Le film, feuille ou pellicule mince ou très mince qui, selon l'invention, est rapporté sur les surfaces inférieures des becquets et les zones adjacentes à celles-ci desti nées à venir en contact avec les poutrelles au cours du processus de fabrication par moulage de l'entrevous, est avantageusement rendu solidaire de ce dernier par adhési vage ou thermoscellage et, dans le cas d'une feuille ou film continu, il est choisi pour être de très faible coût, présenter une bonne résistance mécanique, être suffisamment souple pour épouser étroitement les surfaces qu'il recouvre, -lesquelles dans le cas d'entrevous en polystyrène expansé présentent la structure de billes plus ou moins régulières assemblées entre elles-, ainsi que pour pouvoir être mis en oeuvre lors du procédé de fabrication usuel de l'entrevous, c'est-à-dire par moulage à la vapeur et, par conséquent, en atmosphère humide. Cette dernière condition, imposée par le procédé de fabrication, garantit en outre que l'entrevous perfectionné selon l'invention conserve ses caractéristiques de résistance lors de la coulée du béton humide et quelles que soient les conditions de mise en oeuvre sur les lieux d'utilisation. Les essais et recherches effectués par la Demanderesse ont démontré que des films ou feuilles remplissant les conditions indiquées ci-dessus peuvent être choisis, notamment, parmi les films ou feuilles à base de PVC, PET, polypropylène et/ou polystyrène, d'une épaisseur comprise entre 10 et 80 microns et, de préférence, d'une épaisseur comprise entre 20 et 50 microns. Des résultats particulièrement satisfaisants sont obtenus lorsque lesdits films ou feuilles sont du type biorienté. Dans une variante de réalisation, le film ou pellicule mince associé & l'entrevous est un vernis rapporté sur ce dernier par pulvérisation, pistoletage, enduction au pinceau, etc... . Selon une autre caractéristique de l'invention, le vernis est avantageusement choisi parmi les vernis thermo fusibles "hot melt". Lorsque, complémentairement, l'entrevous est du type de ceux prévus pour satisfaire à une certaine norme de sécurité, notamment de résistance au feu, le vernis, film ou feuille est choisi de manière à lui aussi satisfaire à ladite norme. On constate alors, de manière surprenante, que nonobstant la fine ou très fine épaisseur du film, feuille ou vernis rapporté sur certaines des surfaces de l'entrevous, la résistance à la rupture de ce dernier est fortement accrue, y compris dans les zones de plus faible résistance qui sont celles de la base des crochets que forment les becquets et où règne une importante contrainte de cisaillement. L'invention sera bien comprise par la description qui suit, faite à titre d'exemple et en référence au dessin annexé dans lequel - La figure 1, montre, en perspective, un plancher isolant à poutrélles en béton précontraint et entrevous en polystyrène expansé - la figure 2 est une vue en coupe, à plus grande échelle, d'un entrevous selon l'invention. Un plancher 10 à entrevous lii, 112, 113, etc... est montré sur la figure 1. Il comprend, essentiellement, des poutrelles 12s, 12~, 123, 12r, ... etc, en treillis métallique ou en béton précontraint avec, dans ce dernier cas, des armatures longitudinales 13 dans lesdites poutrelles et, le cas échéant, des "coutures" 14 destinées à l'ancrage d'une dalle de béton 15 armée par un treillis 16. De façon en soi connue, la dalle de béton 15 est coulée en faisant application des entrevous 11 en tant qu'éléments coffrants, lesdits entrevous procurant en outre au plancher terminé les caractéristiques d'isolation thermique et/ou phonique souhaitée. Comme bien visible sur la figure 1, les entrevous 11 qui peuvent être du type à languette 20 ou du type sans languette, sont constitués par des blocs de matière plastique expansée, avantageusement de polystyrène, moulés à la vapeur, conformés le long de leurs rives suivant des becquets 21 et 22 d'appui sur les talons 17 de deux poutrelles adjacentes avec, en outre, des évidements longitudinaux traversants 23, 24, 25 et 26 qui en diminuent le poids et le coût par une réduction de la masse de matière première mise en oeuvre. Quelle que soit la structure de ces entrevous, leur utilisation est subordonnée au respect de caractéristiques de résistance à la rupture dont les essais montrent qu'elle est la plus faible dans les zones d'appui des becquets sur les talons des poutrelles. Pour précisément respecter les conditions imposées, notamment dans le cas de poutrelles de faible hauteur pour la fabrication de planchers du type à "dérogation couture l'invention propose un entrevous en matière plastique expansée, notamment en polystyrène qui, comme montré sur la figure 2, est caractérisé en ce qu'un film, feuille ou pellicule mince ou très mince est rapporté sur les faces 27 et 28 des becquets 21 et 22, respectivement, destinées à venir au contact des talons 17 des poutrelles, d'une part et, d'autre part, au moins en partie également sur les surfaces 29 et 30 des rives de l'entrevous destinées à venir au contact des semelles des poutrelles et adjacentes aux faces 27 et 28. Dans une première forme de réalisation, le film mince et souple est un film de matière plastique d'une épaisseur comprise entre 10 et 80 microns, et mieux d'une épaisseur de 20 à 50 microns en PVC, en PET, en polypropylène ou en polystyrène, avantageusement bi-orienté et qui est rendu solidaire de l'entrevous 11, de préférence lors du moulage de ce dernier, c'est-à-dire qui est également choisi pour présenter et conserver des qualités d'adhérence en atmos phère humide. Dans une variante de réalisation, le film ou feuille mince et souple est rendu solidaire de l'entrevous par thermoscel lage. Dans encore une autre forme de réalisation, le film ou pellicule mince ou très mince est un vernis rapporté sur les surfaces 27, 28 et au moins en partie sur les surfaces 29 et 30 de l'entrevous par pistoletage, pulvérisation, enduction au pinceau, etc... et ledit vernis est avantageusement choisi parmi ceux du type à séchage instantané, comme par exemple, des vernis polyuréthanne ou des résines thermofusibles de type "hot melt". Les films ou pellicules 31 et 32 selon l'invention, associés respectivement aux becquets 21 et 22, peuvent également être choisis, le cas échéant, pour leurs caractéristiques de résistance au feu, lorsque le polystyrène constitutif de l'entrevous a lui-même été traité, au cours de la polymérisation, à l'aide d'agents conférant à l'ensemble un comportement ignifuge. On constate, de façon surprenante, qu'un entrevous selon l'invention présente une résistance à la rupture nettement supérieure à celle du même entrevous mais démuni de film, feuille ou pellicule souple sur ses rives longitudinales, le gain de résistance pouvant être de l'ordre de 20 % et même plus, pour un entrevous en polystyrène expansé dont la charge de rupture en l'absence de renforts est de l'ordre de 150 daN. Cet accroissement de la résistance à la rupture d'un entrevous perfectionné selon l'invention permet alors d'as soucier des moyens selon l'invention a un produit de plus faible masse linéaire que celle des produits usuels ou à un produit ayant subi un plus faible temps de cuisson, -et qui de ce fait ne satisfait pas aux conditions requises-, pour que l'ensemble satisfasse alors au contraire aux conditions requises.Ainsi, un entrevous en polystyrène expansé présentant une résistance à la rupture de 130 daN voit sa résistance à la rupture passer à 170 daN lorsqu'il est muni des moyens selon l'invention, c'est-à-dire une valeur supérieure à celle requise de 150 daN, autorisant ainsi son emploi sans danger sur les chantiers de construction, la diminution de la masse linéaire et du temps de cuisson concourant À l'abaissement du cout par gain de matière et de productivité. Aux avantages mentionnés ci-dessus s'ajoute encore celui de l'utilisation des films, feuilles ou pellicules 31 et 32 pour un marquage éventuel des produits qui serait autrement difficile sur les bill-es de polystyrène expansé constitutives de l'entrevous. Exemple Un entrevous en polystyrène expansé propre à être utilisé avec des poutrelles de faible hauteur, de l'ordre de 110 à 120 mm, est moulé en éiéments ayant la section droite montrée sur la figure 2 et qui est celle-connue sous la référence 603N de la Demanderesse. Un tel entrevous, qui bénéficie de la "dérogation couture", est réalisé en un polystyrène expansé de densité moyenne comprise entre 14 et 17 kg/m3, a une hauteur totale d'environ 155 mm et une hauteur des becquets d'appui d'environ 32 mm. La résistance à la rupture d'un tel entrevous est de 114 daN. Lorsqu'il est muni de films 31 et 32 en PET d'une épaisseur de 48 microns rapportés sur les surfaces 27, 28 et 29, 30 où ils sont fixés par adhésivage, sa résistance à la rupture est de : 158 daN. Exemple 2 Pour un entrevous de même structure que celui de l'exemple 1, mais dans lequel le film en PET est remplacé par un vernis polyuréthanne mono-composant d'un grammage de 150 g/m2, la résistance à la rupture est portée de 114 daN à 151 daN. REVEJDICATIOIS 1. Entrevous isolant de plancher en matière plastique expansée, notamment en polystyrène ou analogue, muni de renforts disposés suivant sa direction longitudinale et propre å reposer par ses becquets d'appui (21, 22 > sur les talons (17) de poutrelles (12) de plancher, caractérisé en ce que les renforts (31, 32) sont ménagés par une feuille, film ou pellicule mince, de faible ou très faible-épaisseur, rapporté au moins sur les surfaces'inférieures (27, 28) des becquets (21, 22 > et les surfaces (29, 30 > adjacentes à celles-ci destinées à venir au contact des talons des poutrelles (12). 2. Entrevous selon la revendication 1, caractérisé en ce qu'il est de faible épaisseur pour coopérer avec des poutrelles (12) de faible hauteur, de l'ordre de 110 à 120 mm, en particulier des poutrelles en béton précontraint démunies de coutures. 3. Entrevous selon la revendication 1 ou la revendication 2, caractérisé en ce que le film, feuille ou pellicule qui en est solidaire l'est par adhésivage ou ther moscellage. 4. Entrevous selon l'une quelconque des revendications précédentes, caractérisé en ce que le film ou feuille est à base de PVC, PET, polypropylène ou polystyrène, d'une épaisseur comprise entre 10 et 80 microns et, de préférence, d'une épaisseur comprise entre 20 et 50 microns. 5. Entrevous selon la revendication 4, caractérisé en ce que le film ou feuille est du type bi-orienté. 6. Entrevous selon l'une quelconque des revendications 1 à 3, caractérisé en ce que le film ou pellicule mince associé å l'entrevous est un vernis rapporté sur ce dernier par pulvérisation, pistoletage, enduction au pinceau, etc. ... 7. Entrevous selon la revendication 6, caractérisé en ce que le vernis est un vernis polyuréthanne ou une résine thermofusible de type "hot melt". 8. Entrevous selon l'une quelconque des revendications précédentes, caractérisé en ce que le film, feuille ou pellicule constitutif des renforts (31, 32) présente en outre des propriétés de résistance au feu. 9. Plancher, notamment du type "dérogation couture", à poutrelles (12) de faible hauteur, caractérisé en ce qu'il est réalisé à partir d'entrevous selon l'une quelconque des revendications précédentes.